(57)【要約】【課題】設置環境の温度変化により表面シートに波打ちが発生することを防止する。【解決手段】本電子機器は、矩形枠状の表示窓を有するベゼルと、この表示窓に臨むタッチパネルと、上記表示窓に臨むタッチパネルを覆い、かつベゼルに接着剤で貼り付けられる表面シートとを備え、上記ベゼルを不飽和ポリエステル樹脂（ＵＰ）またはその組成物で構成し、上記表面シートをポリエチレンテレフタレート樹脂（ＰＥＴ）またはその組成物で構成したものである。好ましくは、不飽和ポリエステル樹脂（ＵＰ）は温度０℃以上、６０℃以下の範囲で約１．８×１０-5ｃｍ／ｃｍ／℃の線膨張係数を有し、ポリエチレンテレフタレート樹脂（ＰＥＴ）は、温度０℃以上、６０℃以下の範囲で約１．５-5ｃｍ／ｃｍ／℃の線膨張係数を有する。【選択図】図１
2009252071.tif 000002
【特許請求の範囲】
【請求項１】
矩形枠状の表示窓を有するベゼルと、この表示窓を覆い、かつベゼルに接着剤で貼り付けられる表面シートとを備えた電子機器において、
上記ベゼルを不飽和ポリエステル樹脂（ＵＰ）またはその組成物で構成し、上記表面シートをポリエチレンテレフタレート樹脂（ＰＥＴ）またはその組成物で構成した、ことを特徴とする電子機器。
【請求項２】
矩形枠状の表示窓を有するベゼルと、この表示窓に臨むタッチパネルと、上記表示窓に臨むタッチパネルを覆いかつベゼルに接着剤で貼り付けられる表面シートとを備えた電子機器において、
上記ベゼルを不飽和ポリエステル樹脂（ＵＰ）またはその組成物で構成し、上記表面シートをポリエチレンテレフタレート樹脂（ＰＥＴ）またはその組成物で構成した、ことを特徴とする電子機器。
【請求項３】
上記不飽和ポリエステル樹脂（ＵＰ）は温度０℃以上、６０℃以下の範囲で約１．８×１０-5ｃｍ／ｃｍ／℃の線膨張係数を有し、
上記ポリエチレンテレフタレート樹脂（ＰＥＴ）は、温度０℃以上、６０℃以下の範囲で約１．５-5ｃｍ／ｃｍ／℃の線膨張係数を有する、ことを特
徴とする請求項１または２に記載の電子機器。
【発明の詳細な説明】
【技術分野】
【０００１】
本発明は、矩形枠状の表示窓を有するベゼルと、この表示窓に臨むタッチパネルと、上記表示窓に臨むタッチパネルを覆い、かつベゼルに接着剤で貼り付けられる表面シートとを備えた電子機器に関するものである。
【背景技術】
【０００２】
上記電子機器には例えば制御盤等に組み込まれて各種の制御対象機器の動作状況を表示したり、制御対象機器の動作を制御したりするための操作を行うプログラマブル表示器等の表示器がある。
【０００３】
この表示器は、制御対象機器の動作状況を表示する表示機能や制御対象機器の動作を制御するための操作を行う操作機能を備えたものであり、制御盤等の設置場所に組み込まれて使用される。特に、近年、この種の表示器は、その産業上の用途が飛躍的に拡大し、環境の温度変化が激しい場所や寒冷地等の現場にも組み込まれて使用されるようになってきている。
【０００４】
図６を参照して従来の表示器の外形を説明する。同図に示す表示器２は、外向きに矩形枠状（フランジ状）に広がるベゼル４を備え、このベゼル４は矩形形状の開口を表示窓６として備えた構成になっている。表示窓６の内側には液晶表示ユニットのタッチパネル８が当該表示窓６からタッチ可能に臨まされている。
【０００５】
ベゼル４にはタッチパネル８を覆う矩形状の表面シート１０が接着剤１２で接着されている。ユーザは表面シート１０を介してタッチパネル８をタッチ操作することにより選択的に操作入力を行なうことが可能となっている。
【０００６】
表面シート１０は、表示器２の設置環境により、タッチパネル８に粉塵、油、水などが付着しないようにタッチパネル８を保護するためであり、この表面シート１０は特許文献１等で提案されている。
【０００７】
しかしながら、表面シート１０は、操作画面の視認性、タッチパネル８の操作性、表示器２の外観見栄え性、等からタッチパネル８上を覆っているシート面に波打ちが起きないようにベゼル４に接着剤１２で接着されている。
【０００８】
以上のことから、表面シート１０は、タッチパネル８の操作性に適した素材として可撓性に富む樹脂、例えばＰＥＴ（ポリエチレンテレフタレート）樹脂等が選定されている。また、表面シート１０は、シート厚を厚くしたりして高剛性とすると、操作性や視認性等に劣ってくるので、薄く形成され、可撓性が高められており、剛性は極めて小さい。
【０００９】
一方、ベゼル４は、表示器２の形状を確保するために比較的剛性が高い樹脂材、例えばＡＢＳ(アクリロニトリルブタジエンスチレン)樹脂が選定されている。
【００１０】
しかしながら、上記選定された表面シートの線膨張係数と比較してベゼルの線膨張係数は数倍以上大きいために、表示器２の設置環境の温度変化により、ベゼル４の熱収縮が表面シート１０のそれよりも大きくなり、図７で示すように、表面シート１０の全面にわたり波打ち１４が発生して、ベゼル４の表示窓６における操作画面の視認性の低下、タッチパネル８の操作性の低下、防眩性の低下、ならびに、外観の見栄えの低下を招来してしまうという課題が発生していた。
【００１１】
以上から、上記波打ち１４の発生は表示器２の商品価値を大きく損ねてしまうものであり、上記波打ち１４が発生しない表示器２が要望されている。
【特許文献１】特開２００２−３０４２５４号公報
【発明の開示】
【発明が解決しようとする課題】
【００１２】
したがって、本発明により解決すべき課題は、表面シート付きの表示窓を有する表示器等の電子機器において、環境温度が変化しても上記表面シートに波打ちが発生しにくいようにすることである。
【課題を解決するための手段】
【００１３】
本発明第１に係る電子機器は、矩形枠状の表示窓を有するベゼルと、この表示窓を覆いかつ、ベゼルに接着剤で貼り付けられる表面シートとを備えた電子機器において、上記ベゼルを不飽和ポリエステル樹脂（ＵＰ）またはその組成物で構成し、上記表面シートをポリエチレンテレフタレート樹脂（ＰＥＴ）またはその組成物で構成したことを特徴とするものである。
【００１４】
本発明第２に係る電子機器は、矩形枠状の表示窓を有するベゼルと、この表示窓に臨むタッチパネルと、上記表示窓に臨むタッチパネルを覆いかつベゼルに接着剤１２で貼り付けられる表面シートとを備えた電子機器において、上記ベゼルを不飽和ポリエステル樹脂（ＵＰ）またはその組成物で構成し、上記表面シートをポリエチレンテレフタレート樹脂（ＰＥＴ）またはその組成物で構成した、ことを特徴とするものである。
【００１５】
本発明第１、第２において、好ましい態様は、上記不飽和ポリエステル樹脂（ＵＰ）は温度０℃以上、６０℃以下の範囲で約１．８×１０-5ｃｍ／ｃｍ／℃の線膨張係数を有し、上記ポリエチレンテレフタレート樹脂（ＰＥＴ）は、温度０℃以上、６０℃以下の範囲で約１．５×１０-5ｃｍ／ｃｍ／℃の線膨張係数を有することである。
【００１６】
上記表示窓はそのサイズになんら限定されるものではない。
【００１７】
上記接着剤１２には特に限定されるものではなく、テープ形態に限らず、塗布する形態等でもよい。
【００１８】
本発明が適用される電子機器としては、上記表示窓を有する電子機器であればすべて適用することができる。この電子機器としては例えばプログラマブル表示器等の各種表示器、ＰＤＡ、携帯電話等の携帯型電子機器、パーソナルコンピュータ等がある。
【００１９】
本発明においては、ベゼルの線膨張係数と表面シートの線膨張係数とがほぼ同等であるので、設置環境の温度が低温に降下してもそれらの熱収縮量はほぼ同等で、表面シートに波打ちの発生を抑制することができるようになる。
【００２０】
特に、ベゼルと表面シートそれぞれに上記樹脂を素材としたことで、後記写真で示すように、低温から高温の温度域全体にわたり、表面シートに波打ちが起こらないか、ほとんど起こらなくなっており、例えば、プログラマブルコントローラの操作機器として例えばプログラマブル表示器等のＨＭＩ機器に採用した場合、表示窓における操作画面の視認性が向上し、タッチパネルの操作性の向上、防眩性の向上、ならびに、外観の見栄えの向上を図ることができるようになる。
【発明の効果】
【００２１】
本発明の電子機器によれば、その設置環境における温度変化により表示窓を覆っている表面シートに波打ちが発生することを効果的に抑制することができる。
【発明を実施するための最良の形態】
【００２２】
以下、添付した図面を参照して本発明の実施の形態に係る電子機器を詳細に説明する。実施の形態では電子機器の一例として表示器に適用して説明する。図１は実施の形態の表示器の正面図、図２は同表示器の分解斜視図、図３は同表示器の一部切欠側面図である。図１ないし図３において図６ないし図８と対応する部分には同一の符号を付し同一の符号に係る部分の詳細は略する。
【００２３】
実施の形態の表示器２においては、ベゼル４の素材を温度０℃以上、６０℃以下の範囲で線膨張係数が約１．８×１０-5ｃｍ／ｃｍ／℃の不飽和ポリエステル樹脂（ＵＰ）で構成し、かつ、表面シート１０の素材を温度０℃以上、６０℃以下の範囲で線膨張係数が約１．５×１０-5ｃｍ／ｃｍ／℃の範囲のポリエチレンテレフタレート樹脂（ＰＥＴ）で構成したものである。
【００２４】
不飽和ポリエステル樹脂（ＵＰ）は、反応性の二重結合を有する不飽和多塩基酸と多価アルコールの重縮合反応により合成される不飽和ポリエステルとビニル系モノマーとの混合物であり、適当な触媒や促進剤の存在下で、加熱または常温で三次元網目状硬化物となる熱硬化性樹脂である。不飽和ポリエステル樹脂（ＵＰ）には、例えば、昭和高分子（株）製ＲＮＣ−８４１や、旭ガラスマテックス（株）製３５５０Ｃを選択することができる。
【００２５】
また、ベゼル４はその素材として、ポリエステル樹脂に繊維強化材、充填材などを加えた不飽和ポリエステル樹脂組成物も含むことができる。ポリエチレンテレフタレート樹脂（ＰＥＴ）は、機械的強度・透明性・耐薬品性・ガスバリア性・衛生性等に優れ、繊維、樹脂、フィルムなどに使用されている。また、ポリエチレンテレフタレート樹脂（ＰＥＴ）に、無機充填剤や難燃助剤等を含んだポリエチレンテレフタレート樹脂組成物も含むことができる。ポリエチレンテレフタレート樹脂（ＰＥＴ）には、例えば、東レ製のルミラーＴ６０を選択することができる。
【００２６】
以上の構成においては、ベゼル４と表面シート１０両者の線膨張係数の関係により、ベゼル４と表面シート１０との間の温度変化に対する伸縮はほぼ同等である。したがって、実施の形態の表示器では、設置環境の温度が低下しても、表面シート１０に波打ちが発生しない。
【００２７】
図４、図５は従来と実施の形態それぞれの表示器を０℃、２５℃、６０℃の環境温度にて表面シート１０の波打ちの発生状況を示す写真である。図４（ａ）ないし（ｃ）は従来の表示器を０℃、２５℃、６０℃の環境温度下に放置したときの表面シート１０の波打ちの発生状況を示し、図５（ａ）ないし（ｃ）は実施の形態の表示器を０℃、２５℃、６０℃の環境温度下に放置したときの表面シート１０の波打ちの発生状況を示す。
【００２８】
これら写真から明らかであるように、従来では高温である６０℃ではベゼル４が伸びるが、表面シート１０が伸びないため接着剤１２がずれてしまい、常温である２５℃に戻っても表面シート１０の上記ずれ分が表面シート１０の波打ちとなって発生し、低温である０℃ではベゼル４が収縮するために表面シート１０の波打ちがさらに多くなっている。
【００２９】
これに対して実施の形態では、低温、常温、高温の広い範囲で環境温度が変化しても、表面シート１０の表面に波打ちが発生しなかった。
【図面の簡単な説明】
【００３０】
【図１】図１は実施の形態の表示器の正面図である
【図２】図２は同表示器の分解斜視図である。
【図３】図３は同表示器の一部切欠側面図である。
【図４】図４は従来の表示器を０℃、２５℃、６０℃の環境温度にて表面シートの波打ちの発生状況を示す写真である。
【図５】図５は実施の形態の表示器を０℃、２５℃、６０℃の環境温度にて表面シート１０の波打ちの発生状況を示す写真である。
【図６】図６は従来の表示器の正面図である。
【図７】図７は従来の表示器において波打ちが発生した状態を示す図である。
【符号の説明】
【００３１】
２  表示器
４  ベゼル
１０  表面シート
【図１】
2009252071.tif 000003
【図２】
2009252071.tif 000004
【図３】
2009252071.tif 000005
【図６】
2009252071.tif 000006
【図７】
2009252071.tif 000007
【図４】
2009252071.tif 000008
【図５】
2009252071.tif 000009